(57)【特許請求の範囲】
【請求項１】
感光層が少なくとも電荷発生物質を含有する電荷発生層と電荷輸送層からなり、該電荷輸送層がトリアリールアミン構造を有し且つ主鎖にソフトセグメントを有している高分子電荷輸送物質およびシリカ、アルミナから選ばれる少なくとも１種のフィラーを含有し、かつ、該電荷輸送層の導電性基体側より最も離れた表面側の該フィラー含有率が高いことを特徴とする電子写真感光体。
【請求項２】
高分子電荷輸送物質がポリカーボネートであることを特徴とする請求項１記載の電子写真感光体。
【請求項３】
電荷輸送層が、少なくとも低分子電荷輸送物質およびバインダー樹脂を含有する層と、少なくともトリアリールアミン構造を有し且つ主鎖にソフトセグメントを有している高分子電荷輸送物質およびフィラーを含有する層とから構成されることを特徴とする請求項１又は２に記載の電子写真感光体。
【請求項４】
低分子電荷輸送物質の少なくとも１つは下記一般式（１）で表わされる化合物であることを特徴とする請求項３記載の電子写真感光体。
【化１】
0003883097.tif 000106
（Ｒ１は水素原子、ハロゲン原子、置換もしくは無置換のアルキル基、又は置換もしくは無置換のアリール基を表し、Ｒ２、Ｒ３は置換もしくは無置換のアリール基を表す）
【請求項５】
少なくとも低分子電荷輸送物質及びバインダー樹脂を含有する層におけるバインダー樹脂の少なくとも１つは、ポリカーボネート樹脂であることを特徴とする請求項３記載の電子写真感光体。
【請求項６】
ポリカーボネート樹脂の少なくともひとつは下記一般式（２）、（３）で表わされる化合物のいずれかであることを特徴とする請求項５記載の電子写真感光体。
【化２】
0003883097.tif 000107
【化３】
0003883097.tif 000108
［前記式中、Ｒ４、Ｒ５、Ｒ６、Ｒ７はそれぞれ独立して水素原子、ハロゲン原子、置換もしくは無置換のアルキル基、又は置換もしくは無置換のアリール基を表し、Ｒ４とＲ５、またＲ６とＲ７はそれぞれ同一でも異なっていてもよく、Ｘは脂肪族の２価基、環状脂肪族の２価基を表し、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは炭素原子数１〜１２の脂肪族の２価基を表す）または、
【化４】
0003883097.tif 000109
（式中、ａは１〜２０の整数、ｂは１〜２０００の整数、Ｒ８、Ｒ９は置換または無置換のアルキル基又はアリール基を表し、Ｒ８とＲ９は、それぞれ同一でも異なってもよい）、ｐ、ｑは組成（モル分率）を表し、０．１≦ｐ≦１、０≦ｑ≦０．９の数を表し、ｎは繰り返し単位数を表し５〜５０００である］
【請求項７】
電荷輸送層が、少なくともトリアリールアミン構造を有し且つ主鎖にソフトセグメントを有している高分子電荷輸送物質を含有する層と、少なくともトリアリールアミン構造を有し且つ主鎖にソフトセグメントを有している高分子電荷輸送物質およびフィラーを含有する層とから構成される請求項１又は２に記載の電子写真感光体。
【請求項８】
トリアリールアミン構造を有し且つ主鎖にソフトセグメントを有している高分子電荷輸送物質が、下記一般式（４）〜（１３）で表わされる化合物であることを特徴とする請求項１乃至７のいずれか一項に記載の電子写真感光体。
【化５】
0003883097.tif 000110
【化６】
0003883097.tif 000111
【化７】
0003883097.tif 000112
【化８】
0003883097.tif 000113
【化９】
0003883097.tif 000114
【化１０】
0003883097.tif 000115
【化１１】
0003883097.tif 000116
【化１２】
0003883097.tif 000117
【化１３】
0003883097.tif 000118
【化１４】
0003883097.tif 000119
［前記式中、Ｒ１１、Ｒ１２、Ｒ１３はそれぞれ独立して水素原子、ハロゲン原子又は置換もしくは無置換のアルキル基、Ｒ１０は水素原子又は置換もしくは無置換のアルキル基、Ｒ１４、Ｒ１５は置換もしくは無置換のアリール基、Ｒ１６は水素原子、置換もしくは無置換のアルキル基又は置換もしくは無置換のアリール基、Ａｒ１１、Ａｒ１２、Ａｒ１３、Ａｒ１８、Ａｒ１９、Ａｒ２０、Ａｒ２１、Ａｒ２２、Ａｒ２３、Ａｒ２４、Ａｒ２５、Ａｒ２６、Ａｒ２７、Ａｒ２８、Ａｒ２９は同一又は異なるアリレン基を表し、又、ｐ、ｑは組成（モル分率）を表し、０．１≦ｐ＜１、０＜ｑ≦０．９の数を表し、ｎは繰り返し単位数を表し５〜５０００の整数であり、Ｗは脂肪族の２価基、環状脂肪族の２価基、または下記一般式で表される２価基を表す］
【化１５】
0003883097.tif 000120
（式中、Ｒ１０１、Ｒ１０２は各々独立して置換もしくは無置換のアルキル基、アリール基またはハロゲン原子を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは炭素原子数１〜１２の脂肪族の２価基）を表す）
【請求項９】
少なくともトリアリールアミン構造を有し且つ主鎖にソフトセグメントを有している高分子電荷輸送物質とフィラーを含有する層における該フィラーの含有量が５〜４０重量％であることを特徴とする請求項１乃至８のいずれか一項に記載の電子写真感光体。
【請求項１０】
フィラーの体積平均粒径が０．０５〜１．０μｍであることを特徴とする請求項１乃至９のいずれか一項に記載の電子写真感光体。
【請求項１１】
導電性基体と感光層との間に下引き層を設けたことを特徴とする請求項１乃至１０のいずれか一項に記載の電子写真感光体。
【請求項１２】
感光体の形状がベルト状、シート状またはドラム状であることを特徴とする請求項１乃至１１のいずれか一項に記載の電子写真感光体。
【請求項１３】
少なくとも、帯電手段、画像露光手段、現像手段、転写手段および電子写真感光体を具備してなる画像形成装置において、該電子写真感光体が請求項１乃至１２のいずれか一項に記載の感光体であることを特徴とする画像形成装置。
【請求項１４】
請求項１乃至１２のいずれか一項に記載の電子写真感光体と、帯電手段、現像手段、クリーニング手段より選ばれる少なくとも一つの手段とを一体に支持し、画像形成装置本体に着脱自在であること特徴とする画像形成装置用プロセスカートリッジ。
【発明の詳細な説明】
【０００１】
【発明の属する技術分野】
【０００２】
本発明は感光層中にフィラーと高分子電荷輸送物質を含有させた電子写真感光体と、該電子写真感光体を具備した画像形成装置、及び該電子写真感光体を用いた電子写真装置用プロセスカートリッジに関する。本発明の電子写真感光体とそれを用いた画像形成装置及び画像形成装置用プロセスカートリッジは、複写機、ファクシミリ、レーザープリンタ、ダイレクトデジタル製版機等に応用される。
【従来の技術】
【０００３】
従来、電子写真方式に於いて使用される感光体としては、導電性支持体上にセレンないしセレン合金を主体とする光導電層を設けたもの、酸化亜鉛・硫化カドミウム等の無機系光導電材料をバインダー中に分散させたもの、及び非晶質シリコン系材料を用いたもの等が一般的に知られているが、近年ではコストの低さ、感光体設計の自由度の高さ、低公害性等から有機光導電体を使用した電子写真有機感光体が広く利用されるようになってきた。
【０００４】
一方、コンピュータを中心とした情報処理技術の発展は目覚ましく、電子写真複写機、電子写真プリンターなどの画像形成装置は情報処理装置としての重要性が高まってきた。これら画像形成装置の高速化、小型化、高画質化に伴い、それに使用する電子写真感光体（以後、感光体と記す。）には更なる高耐久化が要求されてきた。
【０００５】
感光体は、画像形成装置の中で、帯電、露光、現像、転写、クリーニングの反復過程で種々の機械的、化学的作用を受けて、その機械的特性、静電的特性が劣化する。機械的特性の劣化としては、感光体の摩耗、傷等が挙げられる。静電的特性の劣化としては、帯電過程で発生するオゾン、ＮＯｘガスによるバインダー樹脂、電荷輸送物質など感光体構成物質の酸化劣化による帯電性の低下、表面電荷の暗減衰の増大、感度劣化などがある。更に帯電時に発生し、一般にコロナ生成物として知られているものが感光体表面へ堆積することにより、画質低下が発生する。
【０００６】
また前述のように高速化、小型化に伴い感光体が小径化され電子写真プロセスで感光体にかかる各種ハザードが増大する。特にクリーニング部ではゴムブレードが使用され十分にクリーニングするためにはゴム硬度の上昇と当接圧力の上昇が余儀なくされ、そのために感光体の摩耗が促進され、電位変動、感度変動が生じ、それによる異常画像、カラー画像の色バランスがくずれ色再現性に問題が発生するなどの不具合が生じる。
【０００７】
このために、特開平１−２０５１７１号公報、特開平７−３３３８８１号公報、特開平８−１５８８７号公報、特開平８−１２３０５３号公報、特開平８−１４６６４１号公報などには、感光体の耐摩耗性向上に関して、フィラーを添加する技術が提案されている。しかしこれらの技術は耐摩耗性の向上にはなるものの、長期連続繰り返し使用で明部電位が上昇し、画像濃度低下などの画像劣化が発生する。また、特開平８−１７９５４２号公報に提案されている保護層は機械的強度が高く耐摩耗性は向上するものの、画像解像力が低下し、文字の太りが観察され十分でない。
【０００８】
特開昭５９−２２３４４２号公報には保護層のフィラー濃度を表面側で高く、下層側で低くした２層構成で形成され、フィラーは導電性フィラーを使用する技術が開示されている。導電性フィラーを含有する保護層はドット画像露光では電荷の拡散があり、再現性が問題である。特に有機感光体の場合は、この問題が顕著である。また特開昭６３−３０５３６４号公報には絶縁性の二酸化けい素粉とナイロン・ウレタンの混成膜でフィラー濃度を表面側で高く、下層側で低くした２層構成保護層が開示されているが、この保護層は環境依存性が大きく信頼性が低い。
【０００９】
更に、特開平８−１０１５２４号公報、ＵＳＰ５６７７０９４には高分子鎖中に電荷輸送機能持った構造を有した高分子電荷輸送物質を保護層に用いる技術、更には高分子電荷輸送物資と高硬度のフィラーを含有した層を保護層として感光体表面に設ける技術が開示されている。この高分子電荷輸送物質とフィラーを含有させた保護層を有する感光体は、それまでの感光体に比べて、残留電位の上昇の抑制効果と耐摩耗性の向上はある程度可能である。
【００１０】
しかしながら、この従来の高分子電荷輸送物質とフィラーを含有させた保護層を有する感光体は、繰り返し使用時に感光体の局部的な電荷リークに基づく異常画像が発生する欠点を有していた。例えば、感光体の帯電と同じ極性に荷電したトナーで現像した場合（反転現像）は画像地肌部に点状の地肌汚れが発生し（黒ポチ）、感光体の帯電と異なる極性に荷電したトナーで現像した場合（正規現像）は画像部が点状に色抜けした異常画像（白ポチ）が発生する欠点があった。更に、この従来の高分子電荷輸送物質とフィラーを含有させた保護層を有する感光体は、高温高湿度環境下に保存したり、感光体表面が紙、ゴム、手、指などと接触した場合に、膜表面あるいは膜内部に微小なクラックやキズが発生し、画像形成時にキズに対応した異常画像が発生したり、感光層がはがれる欠点を有していた。特に、小径の駆動、支持ローラーで搬送されるベルト状の感光体を用いた画像形成装置においては、ベルト感光体に駆動時や小径ローラー上で大きな張力がかかり、微小クラックが発生しやすく、感光体の寿命を顕著に短くする欠点を有していた。
【発明が解決しようとする課題】
【００１１】
本発明の目的は、従来の感光体の欠点を解決し、耐摩耗性を向上させ、繰り返し使用しても電位変動がなく、点状の異常画像が発生しない、且つ高温高湿環境下での保存においても微小クラックの発生がなく、それに基づく異常画像の発生しない、高感度で高寿命な電子写真感光体を提供することである。本発明の他の目的は、前記感光体を用いた高寿命で安定した画像形成可能な画像形成装置を提供することである。本発明のさらに他の目的は、前記感光体を用いた高耐久な画像形成装置用プロセスカートリッジを提供することである。
【課題を解決するための手段】
【００１２】
本発明者らは、耐摩耗性に優れ、且つ感度劣化、残留電位の上昇が少なく、更には微小クラックの発生が少なく、点状の画像欠陥の発生しない感光体の提供を目的として、感光層中に高分子電荷輸送物質とフィラーを含有させた感光体について鋭意検討を行った。その結果、感光層が少なくとも電荷発生物質、トリアリールアミン構造を有し且つ主鎖にソフトセグメントを有している高分子電荷輸送物質およびフィラーを含有すること、更には、該感光層中のフィラーと該トリアリールアミン構造を持ち且つ主鎖にソフトセグメントを有している高分子電荷輸送物質が導電性基体側より最も離れた表面側に存在することによって、耐摩耗性が飛躍的に向上し、長時間高温高湿度環境下に保存しても感光層の微小クラックの発生がなく、繰り返し使用時の黒ポチ・白ポチ等の点状異常画像の発生がない、高耐久で高感度な感光体が提供可能であることを見いだし、本発明を完成するに至った。
【００１３】
従って、本発明によれば、感光層が少なくとも電荷発生物質を含有する電荷発生層と電荷輸送層からなり、該電荷輸送層がトリアリールアミン構造を有し且つ主鎖にソフトセグメントを有している高分子電荷輸送物質およびシリカ、アルミナから選ばれる少なくとも１種のフィラーを含有し、かつ、該電荷輸送層の導電性基体側より最も離れた表面側の該フィラー含有率が高いことを特徴とする電子写真感光体が提供される。この感光体においては、感光層中のフィラーは該感光層の導電性基体側より最も離れた表面側でその含率層が高くなっているのが好ましい。
【００１４】
本発明の感光体は、感光層が単層からなるものの他、電荷発生層、電荷輸送層の積層であってもよい。そして積層型感光体にあっては、特に電荷輸送層は少なくとも高分子電荷輸送物質（トリアリールアミン構造を有し且つ主鎖にソフトセグメント有している高分子電荷輸送物質であってもそうでなくてもよい）を含有する層と、少なくともトリアリールアミン構造を有し且つ主鎖にソフトセグメントを有している高分子電荷輸送物質およびフィラーを含有する層とから構成されるか、又は少なくとも低分子電荷輸送物質およびバインダー樹脂を含有する層と、少なくともトリアリールアミン構造を有し且つ主鎖にソフトセグメントを有している高分子電荷輸送物質およびフィラーを含有する層とから構成されることが好ましい。ここで、およびにおけるフィラーを含有する層は導電性基体側より最も離れた表面側に位置する。
【００１５】
また、本発明によれば、少なくとも帯電手段、画像露光手段、現像手段、転写手段および上記の感光体を具備した画像形成装置が提供される。
【００１６】
さらに本発明によれば、上記の感光体と、帯電手段、現像手段、クリーニング手段から選ばれる少なくとも一つの手段を一体に支持し、画像形成装置本体に着脱自在にとりつけられるようにした画像形成装置用プロセスカートリッジが提供される。
【００１７】
本発明の感光体、この感光体を有する画像形成装置並びに画像形成装置用プロセスカートリッジの使用によれば、感光体は高耐久で高感度であり、繰り返し使用時の異常画像の発生がなく、長期にわたって良質の画像が得られる。このような効果が何故もたらされるかの理由は現時点ではいまだ明確になってはいないが、本発明者らは以下の如く考えている。
【００１８】
有機感光体の感光層はその構成材料を適性な有機溶媒に溶解、又は分散した塗工液を導電性支持体上に塗布し、乾燥して作製する。一般に、高分子電荷輸送物質を含有する塗布液を塗布、乾燥すると、乾燥、冷却過程で高分子電荷輸送物質には種々の構造的ひずみが生じ高分子電荷輸送物質を含有する層中には内部応力が発生する。特に０．０１μｍ〜１μｍ径の微小フィラーが存在する場合は、フィラーの周りに近接した嵩高い電荷輸送構造を有する高分子鎖はフィラーのない場合に比べて不自然な絡み合いを起こし、歪みが発生しやすく、フィラー近傍での高分子電荷輸送物質には過度のストレスがかかり、感光層には局所的に強いストレスがかかっていると考えられる。この局所的なストレスが存在する箇所は、繰り返し使用で感光体に前記の種々の化学的、機械的なハザードを受け、耐電電荷のリークを引き起こし、点状の異常画像が発生したり、感光体中に微小クラックが発生する要因となると考えられる。
【００１９】
これに対して、本発明で用いる高分子電荷輸送物質は、その高分子主鎖又は側鎖中にトリアリールアミン構造のブロックを有するとともに、その高分子主鎖中にソフトセグメントを有することを特徴とする。この場合、ソフトセグメントは、例えば、一般式（４）〜（１３）で表わされる高分子電荷輸送物質中の−ＯＷＯＣＯ−（ここでＷは脂肪族の２価基、環状脂肪族の２価基、または下記（化１６）で表わされる２価基を表わす）と定義される。
【００２０】
【化１６】
0003883097.tif 000002
［式中、Ｒ１０１、Ｒ１０２は置換もしくは無置換のアルキル、アリール基またはハロゲン原子を表わし、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（Ｚは炭素原子数１〜１２の脂肪族の２価基を表わす）］
一方、トリアリールアミン構造を有するブロックには、下記一般式で表わされるトリアリールアミンから誘導されるものが包含される。
【００２１】
【化１７】
0003883097.tif 000003
（式中、Ａｒ１、Ａｒ２およびＡｒ３は同一又は異なっていてもよいアリール基を表わし、また、アリール基はベンゼン環の他、ナフタレン環、アントラセン環、ピレン環等の縮合多環芳香環や、ビフェニル、ｔ−フェニル等の鎖状多環芳香環等が包含される）
前記トリアリールアミン構造のブロックが主鎖に結合する場合の例としては、下記の一般式（８）、（１０）、（１１）、（１３）で表わされたものなどがあげられる。
【００２２】
また、前記トリアリールアミン構造が側鎖に結合する場合の例としては、下記の一般式（４）、（５）、（６）、（７）、（９）（１２）で表わされたものなどがあげられる。
【００２３】
このような高分子電荷輸送物質において―（ＯＷＯＣＯ）―の部位は、この高分子電荷輸送物質に可撓性を付与するとともに、膜を形成したときに発生する内部応力を緩和すると考えられる。その為、膜中又は膜表面の微小クラックの発生が押さえられる。特に高分子電荷輸送物質中にフィラーを含有した層においては、このソフトセグメント構造がフィラー粒子に絡まって、嵩高い電荷輸送構造部位が集まって動きの取れない状態になっている高分子電荷輸送物質に適度な空間を与え、回転、振動などによるエネルギ緩和を助けることにより内部応力の緩和が行われ、微小クラックが発生しにくく、且つ自由空間の少ない緻密な膜が形成されたものと考えられる。そして、この緻密な膜が、感光体の局所的な電荷リークの発生を防ぎ、反転現像を用いて画像形成した時、地肌部に黒ポチない良好な画像が形成され、更に画像形成プロセスの繰り替えしによる黒ポチの増加が少ない原因と考えられる。
【発明の実施の形態】
【００２４】
以下、本発明の感光体を図面に沿ってさらに詳細に説明する。図１は、本発明の感光体の一例を表わす断面図であり、導電性支持体３１上に、少なくとも電荷発生物質とトリアリールアミン構造を有し且つ主鎖にソフトセグメントを有している高分子電荷輸送物質とフィラーを含有する感光層３３が設けられている。フィラーは感光層全体に均一に含有しても良いが、本発明で使用するフィラーは電気抵抗が高く、電荷輸送機能を有しないものであり、電荷トラップによる感度低下を考慮すると感光層表面近傍に多く含有させるのがより好ましい。
【００２５】
図２は、本発明の感光体の異なる実施形態を示している。即ち、導電性支持体３１上に、電荷発生物質を主成分とする電荷発生層３５と、少なくともトリアリールアミン構造を有し且つ主鎖にソフトセグメントを有している高分子電荷輸送物質とフィラーを含有した電荷輸送層３７とが、積層された構成をとっている。電荷輸送層３７中のフィラーは図１の場合と同じく、電荷輸送層表面近傍に多く含有させるのがより好ましい。
【００２６】
更に図３、図４は電荷輸送層が積層構造を有した感光体の例である。図３は、導電性支持体３１上に設けられた感光層が、電荷発生物質を主成分とする電荷発生層３５と、低分子電荷輸送物質およびバインダー樹脂を主成分とする電荷輸送層３７−１と、トリアリールアミン構造を有し且つ主鎖にソフトセグメントを有している高分子電荷輸送物質およびフィラーを含有する電荷輸送層３７−２とから構成されている場合である。
【００２７】
図４は導電性支持体３１上に設けられた感光層が、電荷発生物質を主成分とする電荷発生層３５と、高分子電荷輸送物質を主成分とする電荷輸送層３７−３と、トリアリールアミン構造を有し且つ主鎖にソフトセグメントを有している高分子電荷輸送物質およびフィラーを含有する電荷輸送層３７−２とから構成されている場合である。
【００２８】
導電性支持体３１としては、体積抵抗１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙などの支持体に被覆したもの、あるいは、アルミニウム、アルミニウム合金、ニッケル、ステンレスなどの板およびそれらを押し出し、引き抜きなどの工法で素管化後、切削、超仕上げ、研摩などの表面処理した管などを使用することができる。また、特開昭５２−３６０１６号公報に開示されたエンドレスニッケルベルト、エンドレスステンレスベルトも導電性支持体３１として用いることができる。
【００２９】
この他、プラスチックシートや紙などの上記支持体上に導電性粉体を適当な結着樹脂に分散して塗工したものについても、本発明の導電性支持体３１として用いることができる。この導電性粉体としては、カーボンブラック、アセチレンブラック、またアルミニウム、ニッケル、鉄、ニクロム、銅、亜鉛、銀などの金属粉、あるいは導電性酸化スズ、ＩＴＯなどの金属酸化物粉体などがあげられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性樹脂、熱硬化性樹脂または光硬化性樹脂が挙げられる。このような導電性層は、これらの導電性粉体と結着樹脂を適当な溶剤、例えば、テトラヒドロフラン、ジクロロメタン、メチルエチルケトン、トルエンなどに分散して塗布することにより設けることができる。
【００３０】
更に、適当な円筒基体上にポリ塩化ビニル、ポリプロピレン、ポリエステル、ポリスチレン、ポリ塩化ビニリデン、ポリエチレン、塩化ゴム、テフロン（登録商標）などの素材に前記導電性粉体を含有させた熱収縮チューブによって導電性層を設けてなるものも、本発明の導電性支持体３１として良好に用いることができる。
【００３１】
次に感光層について説明する。感光層は単層でも積層でもよいが、説明の都合上、先ず電荷発生層３５と電荷輸送層３７で構成される場合から述べる。
【００３２】
始めに電荷発生層３５について説明する。電荷発生層３５は、電荷発生物質を主成分とする層で、必要に応じてバインダー樹脂を用いることもある。電荷発生物質としては、無機系材料と有機系材料を用いることができる。
【００３３】
無機系材料には、結晶セレン、アモルファス・セレン、セレン−テルル、セレン−テルル−ハロゲン、セレン−ヒ素化合物や、アモルファス・シリコン等が挙げられる。アモルファス・シリコンにおいては、ダングリングボンドを水素原子、ハロゲン原子でターミネートしたものや、ホウ素原子、リン原子等をドープしたものが良好に用いられる。これらの電荷発生物質は、単独または２種以上の混合物として用いることができる。
【００３４】
一方、有機系材料としては、公知の材料を用いることができる。例えば、金属フタロシアニン、無金属フタロシアニンなどのフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらの電荷発生物質は、単独または２種以上の混合物として用いることができる。
【００３５】
電荷発生層３５に必要に応じて用いられるバインダー樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミドなどが用いられる。これらのバインダー樹脂は、単独または２種以上の混合物として用いることができる。
【００３６】
電荷発生層３５には、必要に応じて電荷輸送物質を添加してもよい。電荷輸送物質には、正孔輸送物質と電子輸送物質とがある。
【００３７】
電子輸送物質としては、たとえばクロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４オン、１，３，７−トリニトロジベンゾチオフェン−５，５−ジオキサイドなどの電子受容性物質が挙げられる。これらの電子輸送物質は、単独または２種以上の混合物として用いることができる。
【００３８】
正孔輸送物質としては、以下に表わされる電子供与性物質が挙げられ、良好に用いられる。例えば、オキサゾール誘導体、オキサジアゾール誘導体、イミダゾール誘導体、トリフェニルアミン誘導体、９−（ｐ−ジエチルアミノスチリルアントラセン）、１，１−ビス−（４−ジベンジルアミノフェニル）プロパン、スチリルアントラセン、スチリルピラゾリン、フェニルヒドラゾン類、α−フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体などが挙げられる。これらの正孔輸送物質は、単独または２種以上の混合物として用いることができる。
【００３９】
電荷発生層３５を形成する方法には、真空薄膜作製法と溶液分散系からのキャスティング法とが挙げられる。前者の方法には、真空蒸着法、グロー放電分解法、イオンプレーティング法、スパッタリング法、反応性スパッタリング法、ＣＶＤ法等が用いられ、上述した無機系材料、有機系材料が良好に形成できる。また、後述のキャスティング法によって電荷発生層を設けるには、上述した無機系もしくは有機系電荷発生物質を必要ならばバインダー樹脂と共にテトラヒドロフラン、シクロヘキサノン、ジオキサン、ジクロロエタン、ブタノン等の溶媒を用いてボールミル、アトライター、サンドミル等により分散し、分散液を適度に希釈して塗布することにより、形成できる。塗布は、浸漬塗工法やスプレーコート、ビードコート法、リングコート法などを用いて行なうことができる。
【００４０】
以上のようにして設けられる電荷発生層３５の膜厚は、０．０１〜５μｍ程度が適当であり、好ましくは０．０５〜２μｍである。
【００４１】
次に、電荷輸送層３７について説明する。電荷輸送層３７は、前述の図２のように単層から構成される場合もあるが、図３、図４のように積層構成の場合もある。本発明においては、少なくとも感光体表面近傍にトリアリールアミン構造を有しかつ主鎖にソフトセグメントを有する高分子電荷輸送物質とフィラーを含有することが必須要件である。
【００４２】
図２のように単層構成の電荷輸送層３７として構成される場合には、電荷輸送層全体にトリアリールアミン構造を有し且つ主鎖にソフトセグメントを有している高分子電荷輸送物質とフィラーを含有しても構わないが、本発明に有効に用いられるフィラーは、電気絶縁性が高く電荷輸送機能を有しないものであるため、電荷輸送層全域にフィラーが存在するよりは、むしろフィラー濃度に傾斜を有するような構成で、感光体表面近傍においてフィラー濃度が高いような構成になっているのが好ましい。
【００４３】
このような構成は、例えば、湿式法で電荷輸送層を形成する場合においては、電荷輸送層の電荷発生層に近い部分をフィラー濃度の低い電荷輸送層用塗工液を用いて形成し、引き続きフィラー濃度の高い電荷輸送層用塗工液を連続的（少なくとも先に形成した部分が指触乾燥する前）に塗工することにより、形成されるものである。このように、単層構成の電荷輸送層の場合には、電荷発生層側の構成材料と表面側の構成材料が同一であることが好ましく、本発明においては必然的にトリアリールアミン構造を有し且つ主鎖にソフトセグメントを有している高分子電荷輸送物質とフィラーが用いられる。
【００４４】
一方、図３、図４のように電荷輸送層が積層構成からなる場合には、以下のような構成で電荷輸送層が構成される。この構成においては上述の図２の場合と異なり、電荷発生層側に形成される電荷輸送層（図３においては３７−１、図４においては３７−３として例示されている）と感光体表面側に形成される電荷輸送層（図３、図４においてはともに３７−２と例示されている）の材料構成を異なるものにして構わなく、むしろ電荷輸送層の機能分離の考え方からして、積極的に取り入れるべきであり、有効な手段である。
【００４５】
本発明の必須要件である、“感光体表面近傍にトリアリールアミン構造を有しかつ主鎖にソフトセグメントを有する高分子電荷輸送物質とフィラーを含有すること”を満足する構成であれば、電荷輸送層をいかなる構成にしても構わない。すなわち１つの方法として、図３に示すように、電荷発生層側の電荷輸送層３７−１は、低分子電荷輸送物質とバインダー樹脂を主成分として構成される。これは、既存の材料を水平展開できると共に、コストメリットも大きく、また電荷輸送層設計の自由度の大きさの点でアドバンテージが大きい。更に、既存の構成では耐摩耗性の点でできなかった電荷輸送層中の低分子電荷輸送物質の高濃度化が展開できる。これを行うことにより、今までの感光体では達成し得なかった高移動度に基づく高速応答性が実現できる。
【００４６】
また、別の方法である図４の構成においては、電荷発生層側の電荷輸送層３７−３は、高分子電荷輸送物質を主成分とする構成からなる。この構成においては、表面側の電荷輸送層を積層する際に、電荷発生層側の電荷輸送層３７−３が侵されにくいというメリットを有している。また、高分子電荷輸送物質最大の特徴としての電荷輸送部位の高密度化が実現できる。このように電荷発生層側で高分子電荷輸送物質を用いる場合には、前述のような分子内のソフトセグメントは必ずしも必須ではなく、電荷輸送部位のハイレベルの高濃度化が達成できる。この効果は、上述の低分子電荷輸送物質／バインダー樹脂系の電荷輸送層３７−１と同じであるが、上層への低分子電荷輸送物質の溶けだし、あるいは結晶化などの点を考慮すれば、図４の構成の効果が大きいと言える。
【００４７】
以下、電荷輸送層３７について更に詳細に述べるが、前述のように電荷輸送層は積層構成と単層構成の場合があるので、各々の場合について述べる。先に積層構成の場合について述べる。
【００４８】
図３に示される電荷輸送層３７−１は、低分子電荷輸送物質がバインダー樹脂と伴に溶解、塗工、乾燥して形成される。バインダー樹脂としてはフィルム形成能の良いポリカーボネート（ビスフェノールＡタイプ、ビスフェノールＺタイプ、ビスフェノールＣタイプ、あるいはこれら共重合体）、ポリアリレート、ポリスルフォン、ポリエステル、メタクリル樹脂、ポリスチレン、ポリ酢酸ビニル、エポキシ樹脂、フェノキシ樹脂などが用いられる。
【００４９】
中でも、下記一般式（２）、（３）で示されるバインダー樹脂（ポリカーボネート）が良好に使用される。
【００５０】
【化１８】
0003883097.tif 000004
【００５１】
【化１９】
0003883097.tif 000005
［前記式中、Ｒ４、Ｒ５、Ｒ６、Ｒ７はそれぞれ独立して水素原子、ハロゲン原子、置換もしくは無置換のアルキル基、又は置換もしくは無置換のアリール基を表し、Ｒ６とＲ７とはそれぞれ同一でも異なっていてもよく、Ｘは脂肪族の２価基、環状脂肪族の２価基を表し、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは炭素原子数１〜１２の脂肪族の２価基を表す。）または、
【００５２】
【化２０】
0003883097.tif 000006
（式中、ａは１〜２０の整数、ｂは１〜２０００の整数、Ｒ８、Ｒ９は置換または無置換のアルキル基又はアリール基を表し、Ｒ６とＲ７は、それぞれ同一でも異なってもよい）、ｐ、ｑは組成（モル分率）を表し、０．１≦ｐ≦１、０≦ｑ≦０．９の数を表し、ｎは繰り返し単位数を表し５〜５０００である］
これらポリカーボネートの好ましい特性は強靱性が高く、フィルム性が良いことが挙げられる。また低分子電荷輸送物質との相溶性良いことが重要な条件であることから前記一般式（２）及び（３）で示されるポリカーボネートは好適である。
【００５３】
これらポリカーボネートの具体例としては以下に挙げるが、これらにより本発明が限定されるものでない。
【００５４】
【化２１】
0003883097.tif 000007
【００５５】
【化２２】
0003883097.tif 000008
【００５６】
【化２３】
0003883097.tif 000009
【００５７】
【化２４】
0003883097.tif 000010
【００５８】
【化２５】
0003883097.tif 000011
【００５９】
【化２６】
0003883097.tif 000012
【００６０】
【化２７】
0003883097.tif 000013
【００６１】
【化２８】
0003883097.tif 000014
【００６２】
【化２９】
0003883097.tif 000015
【００６３】
【化３０】
0003883097.tif 000016
【００６４】
【化３１】
0003883097.tif 000017
【００６５】
【化３２】
0003883097.tif 000018
【００６６】
【化３３】
0003883097.tif 000019
【００６７】
【化３４】
0003883097.tif 000020
【００６８】
【化３５】
0003883097.tif 000021
【００６９】
【化３６】
0003883097.tif 000022
【００７０】
【化３７】
0003883097.tif 000023
【００７１】
【化３８】
0003883097.tif 000024
【００７２】
【化３９】
0003883097.tif 000025
【００７３】
【化４０】
0003883097.tif 000026
【００７４】
【化４１】
0003883097.tif 000027
【００７５】
【化４２】
0003883097.tif 000028
これらのバインダー樹脂は、単独または２種以上の混合物として用いることができる。
【００７６】
電荷輸送層３７−１に使用される低分子電荷輸送物質は、オキサゾール誘導体、オキサジアゾール誘導体（特開昭５２−１３９０６５、５２−１３９０６６号公報に記載）イミダゾール誘導体、トリフェニルアミン誘導体（特願平１−７７８３９号に記載）、ベンジジン誘導体（特公昭５８−３２３７２号に記載）、α−フェニルスチルベン誘導体（特開昭５７−７３０７５号に記載）、ヒドラゾン誘導体（特開昭５５−１５４９５５、５５−１５６９５４、５５−５２０６３、５６−８１８５０などの公報に記載）、トリフェニルメタン誘導体（特公昭５１−１０９８３号に記載）、アントラセン誘導体（特開昭５１−９４８２９号に記載）、スチリル誘導体（特開昭５６−２９２４５、５８−１９８０４３に記載）、カルバゾール誘導体（特開昭５８−５８５５２号に記載）、ピレン誘導体（特願平２−９４８１２号に記載）などを使用することができる。
【００７７】
中でも、下記一般式１で表される低分子輸送物質が良好に用いられる。これら低分子輸送物質は移動度が高く、感光特性にすぐれる。また上記バインダー樹脂との相溶性が良く好ましい。
【００７８】
【化４３】
0003883097.tif 000029
（式中、Ｒ１は水素原子、ハロゲン原子、置換もしくは無置換のアルキル基又は置換もしくは無置換のアリール基を表す。Ｒ２、Ｒ３は置換もしくは無置換のアリール基を表す。）
ここで、Ｒ１は水素原子、それぞれ独立して置換もしくは無置換のアルキル基又はハロゲン原子を表すが、その具体例としては以下のものを挙げることができ、同一であっても異なってもよい。アルキル基として好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有しても良い。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。ハロゲン原子としては、フッ素原子、塩素原子、臭素原子、ヨウ素原子が挙げられる。
【００７９】
Ｒ２、Ｒ３は置換もしくは無置換のアリール基を表す。
【００８０】
ここで、Ｒ１、Ｒ２、Ｒ３における置換もしくは無置換のアリール基の具体例としては以下のものを挙げることができ、またＲ２、Ｒ３は同一であっても異なってもよい。
【００８１】
芳香族炭化水素基としては、スチリル基、フェニル基、縮合多環基としてナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ、ｄ］シクロヘプテニリデンフェニル基、非縮合多環基としてビフェニリル基、ターフェニリル基などが挙げられる。複素環基としては、チエニル基、ベンゾチエニル基、フリル基、ベンゾフラニル基、カルバゾリル基などが挙げられる。
【００８２】
上述のアリール基は以下に示す基を置環基として有してもよい。
（１）ハロゲン原子、トリフルオロメチル基、シアノ基、ニトロ基。
（２）アルキル基としては、上記のＲ１、Ｒ２、Ｒ３と同様のものが挙げられる。
（３）アルコキシ基（−ＯＲ１０５）としては、Ｒ１０５は（２）で定義したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基等が挙げられる。
（４）アリールオキシ基としては、アリール基としてフェニル基、ナフチル基が挙げられる。これは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基等が挙げられる。
（５）置換メルカプト基またはアリールメルカプト基としては、具体的にはメチルチオ基、エチルチオ基、フェニルチオ基、ｐ−メチルフェニルチオ基等が挙げられる。
（６）アルキル置換アミノ基としては、アルキル基は（２）で定義したアルキル基を表す。具体的には、ジメチルアミノ基、ジエチルアミノ基、Ｎ−メチル−Ｎ−プロピルアミノ基、Ｎ，Ｎ−ジベンジルアミノ基等が挙げられる。
（７）アシル基としては、具体的にはアセチル基、プロピオニル基、ブチリル基、マロニル基、ベンゾイル基等が挙げられる。
【００８３】
以下一般式（１）で表される低分子電荷輸送物質の具体例を示すが、本発明はこれに限定されるものでない。
【００８４】
【化４４】
0003883097.tif 000030
【００８５】
【化４５】
0003883097.tif 000031
【００８６】
【化４６】
0003883097.tif 000032
【００８７】
【化４７】
0003883097.tif 000033
【００８８】
【化４８】
0003883097.tif 000034
【００８９】
【化４９】
0003883097.tif 000035
【００９０】
【化５０】
0003883097.tif 000036
【００９１】
【化５１】
0003883097.tif 000037
【００９２】
【化５２】
0003883097.tif 000038
【００９３】
【化５３】
0003883097.tif 000039
【００９４】
【化５４】
0003883097.tif 000040
【００９５】
【化５５】
0003883097.tif 000041
【００９６】
【化５６】
0003883097.tif 000042
【００９７】
【化５７】
0003883097.tif 000043
【００９８】
【化５８】
0003883097.tif 000044
【００９９】
【化５９】
0003883097.tif 000045
これら低分子電荷輸送物質の量はバインダー樹脂１００重量部に対し、２０〜３００重量部が適当であり、好ましくは４０〜１５０重量部である。また、電荷輸送層３７−１の膜厚は解像度・応答性の点から、３０μｍ以下とすることが好ましい。下限値に関しては、使用するシステム（特に帯電電位等）に異なるが、５μｍ以上が好ましい。
【０１００】
電荷輸送層３７−１の形成に用いられる溶剤としては、テトラヒドロフラン、ジオキサン、トルエン、ジクロロメタン、モノクロロベンゼン、ジクロロエタン、シクロヘキサノン、メチルエチルケトン、アセトンなどが用いられる。これらは単独で使用しても２種以上混合して使用しても良い。
【０１０１】
次に図４に示される電荷輸送層３７−３について述べる。電荷輸送層３７−３は高分子電荷輸送物質を主成分とする層である。この層は、少なくとも高分子電荷輸送物質を溶解、塗工して形成される。ここで用いられる高分子電荷輸送物質としては、先の一般式（４）〜（１３）で示されるようなトリアリールアミン構造を有しかつ主鎖にソフトセグメントを有しているもの、特開平５−２０２１３５号記載のトリアリールアミン骨格をもつアクリル樹脂、ポリビニルカルバゾールなど公知の高分子電荷輸送物質を用いることができる。また、前記高分子電荷輸送物質を単独で用いることもできるが、必要に応じてバインダー樹脂あるいは低分子電荷輸送物質を添加できる。電荷輸送層の膜厚は上記同様に解像度・応答性の点から、３０μｍ以下とすることが好ましい。下限値に関しては、使用するシステム（特に帯電電位等）に異なるが、５μｍ以上が好ましい。
【０１０２】
電荷輸送層３７−３の形成に用いられる溶剤としては、テトラヒドロフラン、ジオキサン、トルエン、ジクロロメタン、モノクロロベンゼン、ジクロロエタン、シクロヘキサノン、メチルエチルケトン、アセトンなどが用いられる。これらは単独で使用しても２種以上混合して使用しても良い。
【０１０３】
次に図３、図４に示される電荷輸送層３７−２について述べる。この層は、感光層の最表面層に位置し、少なくともトリアリールアミン構造を有し且つ主鎖にソフトセグメントを有している高分子電荷輸送物質とフィラーが含有されている。ここで用いることのできる高分子電荷輸送物質は、トリアリールアミン構造を有し且つ主鎖にソフトセグメントを有している高分子電荷輸送物質であって、本発明の目的・効果を発現されるものであれば、公知のいかなる材料をも使用することができる。中でも、下記一般式（４）〜（１３）で表される高分子電荷輸送物質が良好に使用される。
【０１０４】
【化６０】
0003883097.tif 000046
【０１０５】
【化６１】
0003883097.tif 000047
【０１０６】
【化６２】
0003883097.tif 000048
【０１０７】
【化６３】
0003883097.tif 000049
【０１０８】
【化６４】
0003883097.tif 000050
【０１０９】
【化６５】
0003883097.tif 000051
【０１１０】
【化６６】
0003883097.tif 000052
【０１１１】
【化６７】
0003883097.tif 000053
【０１１２】
【化６８】
0003883097.tif 000054
【０１１３】
【化６９】
0003883097.tif 000055
［前記式中、Ｒ１１、Ｒ１２、Ｒ１３はそれぞれ水素原子、又は独立して置換もしくは無置換のアルキル基又はハロゲン原子、Ｒ１０は水素原子又は置換もしくは無置換のアルキル基、Ｒ１４、Ｒ１５は置換もしくは無置換のアリール基、Ｒ１６は水素原子、置換もしくは無置換のアルキル基、置換もしくは無置換のアリール基、Ａｒ１１、Ａｒ１２、Ａｒ１３、Ａｒ１８、Ａｒ１９、Ａｒ２０、Ａｒ２１、Ａｒ２２、Ａｒ２３、Ａｒ２４、Ａｒ２５、Ａｒ２６、Ａｒ２７、Ａｒ２８、Ａｒ２９は同一又は異なるアリレン基、ｐ、ｑは組成（モル分率）を表し、０．１≦ｐ＜１、０＜ｑ≦０．９の数を示し、ｎは繰り返し単位数を表し５〜５０００であり、ｍは１〜５の整数、Ｙ１、Ｙ２、Ｙ３は単結合、置換もしくは無置換のアルキレン基、置換もしくは無置換のシクロアルキレン基、置換もしくは無置換のアルキレンエーテル基、酸素原子、硫黄原子、ビニレン基を表し同一であっても異なってもよい。Ｗは脂肪族の２価基、環状脂肪族の２価基、または下記一般式で表される２価基を表す］
【０１１４】
【化７０】
0003883097.tif 000056
［式中、Ｒ１０１、Ｒ１０２は各々独立して置換もしくは無置換のアルキル基、アリール基またはハロゲン原子を表し、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは炭素原子数脂肪族の２価基を表し）を表す］
以下、これら高分子電荷輸送物質におけるトリアリルアミン構造を有するブロック［Ａ］と、ソフトセグメント［Ｂ］との組合わせの具体例の幾つかを以下に示す。この分子電荷輸送物質における［Ａ］のモル分率（Ｐ）は０．１≦Ｐ＜１であり、［Ｂ］のモル分率（ｑ）は０＜ｑ≦０．９であり、その分子量は１万〜５０万である。なお、本発明のトリアリールアミン構造を有しかつ主鎖にソフトセグメントを有している高分子電荷輸送物質は下記具体例に限定されるものではない。
【０１１５】
【化７１】
0003883097.tif 000057
【０１１６】
【化７２】
0003883097.tif 000058
【０１１７】
【化７３】
0003883097.tif 000059
【０１１８】
【化７４】
0003883097.tif 000060
【０１１９】
【化７５】
0003883097.tif 000061
【０１２０】
【化７６】
0003883097.tif 000062
【０１２１】
【化７７】
0003883097.tif 000063
【０１２２】
【化７８】
0003883097.tif 000064
【０１２３】
【化７９】
0003883097.tif 000065
【０１２４】
【化８０】
0003883097.tif 000066
【０１２５】
【化８１】
0003883097.tif 000067
【０１２６】
【化８２】
0003883097.tif 000068
【０１２７】
【化８３】
0003883097.tif 000069
【０１２８】
【化８４】
0003883097.tif 000070
【０１２９】
【化８５】
0003883097.tif 000071
【０１３０】
【化８６】
0003883097.tif 000072
【０１３１】
【化８７】
0003883097.tif 000073
【０１３２】
【化８８】
0003883097.tif 000074
【０１３３】
【化８９】
0003883097.tif 000075
【０１３４】
【化９０】
0003883097.tif 000076
【０１３５】
【化９１】
0003883097.tif 000077
【０１３６】
【化９２】
0003883097.tif 000078
【０１３７】
【化９３】
0003883097.tif 000079
【０１３８】
【化９４】
0003883097.tif 000080
【０１３９】
【化９５】
0003883097.tif 000081
【０１４０】
【化９６】
0003883097.tif 000082
【０１４１】
【化９７】
0003883097.tif 000083
【０１４２】
【化９８】
0003883097.tif 000084
【０１４３】
【化９９】
0003883097.tif 000085
【０１４４】
【化１００】
0003883097.tif 000086
【０１４５】
【化１０１】
0003883097.tif 000087
【０１４６】
【化１０２】
0003883097.tif 000088
【０１４７】
【化１０３】
0003883097.tif 000089
【０１４８】
【化１０４】
0003883097.tif 000090
これらトリアリールアミン構造を有し且つ主鎖にソフトセグメントを有している高分子輸送物質は単重合体、ランダム共重合体、交互共重合体、ブロック共重合体の形態で重合される。そして、これらトリアリールアミン構造を有し且つ主鎖にソフトセグメントを有している高分子電荷輸送物質はバインダー樹脂としての役割をもつことから被膜形性能を有していることが必要である。そのため、分子量は、ＧＰＣによる測定において、ポリスチレン換算分子量Ｍｗとして１万〜５０万が適当で、好ましくは５万〜４０万である。これらトリアリールアミン構造を有し且つ主鎖にソフトセグメントを有している高分子輸送物質は特開平８−２６９１８３号公報、特開平９−７１６４２号公報、特開平９−１０４７４６号公報、特開平９−２７２７３５号公報、特開平１１−２９６３４号公報、特開平９−２３５３６７号公報、特開平９−８７３７６号公報、特開平９−１１０９７６号公報、特開平９−２６８２２６号公報、特開平９−２２１５４４号公報、特開平９−２２７６６９号公報、特開平９−１５７３７８号公報、特開平９−３０２０８４号公報、特開平９−３０２０８５号公報、特開２０００−２６５９０号公報に開示されている。
【０１４９】
次に、電荷輸送層３７−２に用いられるフィラーについて述べる。フィラーには、有機性フィラーと無機性フィラーがある。有機性フィラー材料としては、ポリテトラフルオロエチレンのようなフッ素樹脂粉末、シリコーン樹脂粉末、ａ−カーボン粉末等が挙げられ、無機性フィラー材料としては、シリカ、酸化錫、酸化亜鉛、酸化チタン、アルミナ、酸化ジルコニウム、酸化インジウム、酸化アンチモン、酸化ビスマス、酸化カルシウム、アンチモンをドープした酸化錫、錫をドープした酸化インジウム等の金属酸化物、フッ化錫、フッ化カルシウム、フッ化アルミニウム等の金属フッ化物、チタン酸カリウム、窒化硼素などの無機材料が挙げられる。これらのフィラーの中で、フィラーの硬度の点から無機フィラーを用いることが耐摩耗性の向上に対し有利である。
【０１５０】
更に、高画質化に有効なフィラーとしては、電気絶縁性が高いフィラーが好ましく、シリカ、酸化チタン、アルミナ、酸化亜鉛、酸化ジルコニウム等が特に有効に使用できる。これらフィラー同士あるいは他のフィラーとを２種類以上を混合することも可能である。また、誘電率が５以下のフィラーと誘電率が５以上のフィラーとを２種類以上混合したりして用いることも可能である。
【０１５１】
更に、これらのフィラーは少なくとも一種の表面処理剤で表面処理させることが可能であり、そうすることがフィラーの分散性の面から好ましい。フィラーの分散性の低下は残留電位の上昇だけでなく、塗膜の透明性の低下や塗膜欠陥の発生、さらには耐摩耗性の低下をも引き起こすため、高耐久化あるいは高画質化を妨げる大きな問題に発展する可能性がある。表面処理剤としては、従来用いられている表面処理剤すべてを使用することができるが、フィラーの絶縁性を維持できる表面処理剤が好ましい。例えば、チタネート系カップリング剤、アルミニウム系カップリング剤、ジルコアルミネート系カップリング剤、高級脂肪酸等、あるいはこれらとシランカップリング剤との混合処理や、Ａｌ２Ｏ３、ＴｉＯ２、ＺｒＯ２、シリコーン、ステアリン酸アルミニウム等、あるいはそれらの混合処理がフィラーの分散性で好ましい。シランカップリング剤による処理は、やや抵抗が下がるものの、上記の表面処理剤とシランカップリング剤との混合処理を施すことによりその影響を抑制できる場合がある。表面処理量については、用いるフィラーの平均一次粒径によって異なるが、３〜３０ｗｔ％が適しており、５〜２０ｗｔ％がより好ましい。
【０１５２】
分散溶媒としてはメチルエチルケトン、アセトン、メチルイソブチルケトン、シクロヘキサノンのケトン類、ジオキサン、テトラヒドロフラン、エチルセロソルブなどのエーテル類、トルエン、キシレンなどの芳香族類、クロロベンゼン、ジクロルメタンなどのハロゲン類、酢酸エチル、酢酸ブチルなどのエステル類が使用される。分散手段としてはボールミル、サンドミル、振動ミルなど公知の分散手段が使用可能である。
【０１５３】
電荷輸送層３７−２中のフィラーの含有量は全固形分に対して５〜４０重量％が好ましく、さらに好ましくは１０〜３０重量％である。フィラー量が５重量％以下であると、耐摩耗性の点で好ましくない。また、４０重量％以上であると膜の不透明化による地汚れ、感度低下による画像濃度低下など画像劣化が発生する。また、フィラーの体積平均粒径は０．０５〜１．０μｍ、好ましくは０．０５〜０．８μｍに粉砕、分散するのが好ましい。粒径が０．０５μｍより小さいと均一な分散が行ないにくく、粒径が１．０μｍより大きいとフィラーが感光体表面に頭出し、クリーニングブレードを傷つけクリーニング不良が発生する場合がある。
【０１５４】
塗工方法としては浸漬法、スプレー塗工法、リングコート法、ロールコータ法、グラビア塗工法、ノズルコート法、スクリーン印刷法等が採用される。塗工の際に、塗工液が下層の感光層を溶解してしまう様な場合は、下層と塗工液の接触時間、下層と塗工液中の溶媒との接触量を制御し易い、スプレー塗工法、リングコート法などを用いるのが良い。
【０１５５】
以上のように、電荷輸送層を積層構成で構成する場合の説明を述べてきたが、この構成は必ずしも２層構成である必要はなく、必要に応じて３層以上の構成としても良い。その場合には、上述と同様に、最も表面側に位置する電荷輸送層に、トリアリールアミン構造を有しかつ主鎖にソフトセグメントを有する高分子電荷輸送物質とフィラーが含有されることが必要である。
【０１５６】
尚、電荷輸送層が複数層で形成される場合には、それら複数層の電荷輸送層の膜厚の合計が３０μｍ以下であることが好ましい。これは先述のように、解像度あるいは応答性などの点で有利であるからである。
【０１５７】
次に図２に示したように電荷輸送層３７が単層で構成される場合について述べる。この場合には、前述のように少なくとも電荷輸送層表面近傍においては、トリアリールアミン構造を有しかつ主鎖にソフトセグメントを有する高分子電荷輸送物質とフィラーを含有することが必須である。従って、電荷輸送層全域に少なくとも前記トリアリールアミン構造を有しかつ主鎖にソフトセグメントを有する高分子電荷輸送物質及びフィラーを含有させた単一構成の電荷輸送層の構成もあれば、先述のように表面近傍のみに両者を高濃度に存在させる構成（例えば、濃度傾斜を有するような構成）も本発明の範疇である。
【０１５８】
前者の場合においては、先述のトリアリールアミン構造を有しかつ主鎖にソフトセグメントを有する高分子電荷輸送物質に少なくとも先述のフィラーを分散させた塗工液を電荷発生層上に積層することにより形成できる。この際、必要に応じて低分子電荷輸送物質やバインダー樹脂を併用することも可能である。この場合に使用される低分子電荷輸送物質、バインダー樹脂は前述したものが使用できる。
【０１５９】
後者においては、少なくともトリアリールアミン構造を有しかつ主鎖にソフトセグメントを有する高分子電荷輸送物質およびフィラーの組成比を変えた塗工液から形成され、例えば、スプレー塗工法などにより高分子電荷輸送物質及びフィラーの液を連続的に塗布し、表面近傍にトリアリールアミン構造を有しかつ主鎖にソフトセグメントを有する高分子電荷輸送物質及びフィラーをより多く存在させる様な方法により形成される。この場合にも先述の電荷輸送層３７−１、２、３に記載された材料が使用される。
【０１６０】
次に図１に示したように感光層が単層構成３３の場合について述べる。この場合には、電荷発生物質を結着樹脂中に分散した感光層が使用され、該感光層表面近傍には、トリアリールアミン構造を有しかつ主鎖にソフトセグメントを有する高分子電荷輸送物質とフィラーを含有することが必須である。従って、電荷発生物質およびトリアリールアミン構造を有しかつ主鎖にソフトセグメントを有する高分子電荷輸送物質およびフィラーを適当な溶剤に溶解ないし分散し、これを塗布、乾燥することによって形成できる。
【０１６１】
この場合にも、感光層全域に少なくともトリアリールアミン構造を有しかつ主鎖にソフトセグメントを有する高分子電荷輸送物質とフィラーを含有させた単一構成の感光層の構成もあれば、先述のように表面近傍のみに両者を高濃度に存在させる構成（例えば、濃度傾斜を有するような構成）も本発明の範疇である。また、トリアリールアミン構造を有しかつ主鎖にソフトセグメントを有する高分子電荷輸送物質およびフィラー濃度を変えた２種以上の感光層用塗工液（何れの場合にも電荷発生物質が含有されていることが必須である）を積層した構成の感光層も本発明の感光層の範疇である。
【０１６２】
単層感光層３３には、電荷発生物質、高分子電荷輸送物質、フィラーの他に低分子電荷輸送物質やバインダー樹脂を併用することもできる。バインダー樹脂としては、先に電荷輸送層３７−１で挙げたバインダー樹脂のほかに、電荷発生層３５で挙げたバインダー樹脂を混合して用いてもよい。また帯電劣化防止剤として環状エーテル化合物、ポリエーテル化合物、ジフェノキノン誘導体などを添加してもよく、添加量としては結着樹脂１００重量部に対して０．５〜１０重量部が適当であり、好ましくは１〜５重量部である。
【０１６３】
単層感光層３３は、上記の材料をテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。単層感光層２３の膜厚は、５〜２５μｍ程度が適当である。
【０１６４】
本発明に用いられる電子写真感光体には、導電性支持体と感光層との間に（積層タイプの場合は、導電性支持体と電荷発生層との間に）下引き層を設けることができる。下引き層は、接着性を向上する、モワレ防止、電荷ブロッキング、上層の塗工性を改良する、残留電位を低減するなどの目的で設けられる。下引き層は一般に樹脂を主成分とするが、これらの樹脂はその上に感光層を溶剤でもって塗布することを考えると、一般の有機溶剤に対して耐溶剤性の高い樹脂であることが望ましい。
【０１６５】
このような樹脂としては、ポリビニルアルコール、カゼイン、ポリアクリル酸等の水溶性樹脂、共重合性ナイロン、メトキシメチル化ナイロン、等のアルコール可溶性樹脂、ポリウレタン、メラミン樹脂、アルキッド−メラミン樹脂、エポキシ樹脂等、三次元網目構造を形成する硬化型樹脂など挙げられる。また、酸化チタン、シリカ、アルミナ、酸化ジルコニウム、酸化スズ、酸化インジウム等で例示できる金属酸化物、あるいは金属硫化物、金属窒化物などの微粉末を加えてもよい。
【０１６６】
更に本発明の下引き層として、シランカップリング剤、チタンカップリング剤、クロムカップリング剤等を使用して、例えばゾルーゲル法等により形成した金属酸化物層も有用である。この他に、本発明の下引き層には酸化アルミを陽極酸化にて設けたものや、ポリパラキシリレン（パリレン）等の有機物や、ＳｉＯ、ＳｎＯ２、ＴｉＯ２、ＩＴＯ、ＣｅＯ２等の無機物を真空薄膜作製法にて設けたものも良好に使用できる。
【０１６７】
また、本発明においては単層感光層、電荷輸送層中に可塑剤やレベリング剤を添加してもよい。可塑剤としては、ジブチルフタレート、ジオクチルフタレート等の一般樹脂に可塑剤として使用されているものがそのまま使用でき、その使用量は、バインダー樹脂１００重量部に対して０〜３０重量部程度が適当であり、５〜１０重量部が好ましい。
【０１６８】
また、本発明においては、耐環境性の改善のため、とりわけ、感度低下、残留電位の上昇を防止する目的で、酸化防止剤を添加することができる。酸化防止剤は、有機物を含む層ならばいずれに添加してもよいが、電荷輸送物質を含む層に添加すると良好な結果が得られる。本発明に用いることができる酸化防止剤として、下記のものが挙げられる。
【０１６９】
（モノフェノール系化合物）２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネートなど。
【０１７０】
（ビスフェノール系化合物）２，２’−メチレン−ビス−（４−メチル−６−ｔ−ブチルフェノール）、２，２’−メチレン−ビス−（４−エチル−６−ｔ−ブチルフェノール）、４，４’−チオビス−（３−メチル−６−ｔ−ブチルフェノール）、４，４’−ブチリデンビス−（３−メチル−６−ｔ−ブチルフェノール）など。
【０１７１】
（高分子フェノール系化合物）１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’−ビス（４’−ヒドロキシ−３’−ｔ−ブチルフェニル）ブチリックアッシド］クリコールエステル、トコフェロール類など。
【０１７２】
（パラフェニレンジアミン類）Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔ−ブチル−ｐ−フェニレンジアミンなど。
【０１７３】
（ハイドロキノン類）２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなど。
【０１７４】
（有機硫黄化合物類）ジラウリル−３，３’−チオジプロピオネート、ジステアリル−３，３’−チオジプロピオネート、ジテトラデシル−３，３’−チオジプロピオネートなど。
【０１７５】
（有機燐化合物類）トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなど。これら化合物は、ゴム、プラスチック、油脂類などの酸化防止剤として知られており、市販品を容易に入手できる。
【０１７６】
本発明における酸化防止剤の添加量は、電荷輸送物質１００重量部に対して０．１〜１００重量部、好ましくは２〜３０重量部である。
【０１７７】
図５は、本発明の電子写真プロセス及び電子写真装置を説明するための概略図であり、下記のような例も本発明の範疇に属するものである。図５において、感光体１は導電性支持体上に少なくとも感光層が設けられ、最表面層に少なくともトリアリールアミン構造を有しかつ主鎖にソフトセグメントを有する高分子電荷輸送物質とフィラーを含有してなる。感光体１はドラム状の形状を示しているが、シート状、エンドレスベルト状のものであっても良い。また、帯電チャージャー３、転写前チャージャー７、転写チャージャー１０、分離チャージャー１１、クリーニング前チャージャー１３には、コロトロン、スコロトロン、固体帯電器（ソリッド・ステート・チャージャー）、帯電ローラ等が用いられ、公知の手段がすべて使用可能である。
【０１７８】
転写手段には、一般に上記の帯電器が使用できるが、図に示されるように転写チャージャーと分離チャージャーを併用したものが効果的である。
【０１７９】
また、画像露光部５、除電ランプ２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【０１８０】
光源等は、図５に示される工程の他に光照射を併用した転写工程、除電工程、クリーニング工程、あるいは前露光などの工程を設けることにより、感光体に光が照射される。
【０１８１】
さて、現像ユニット６により感光体１上に現像されたトナーは、転写紙９に転写されるが、全部が転写されるわけではなく、感光体１上に残存するトナーも生ずる。このようなトナーは、ファーブラシ１４およびブレード１５により、感光体より除去される。クリーニングは、クリーニングブラシだけで行なわれることもあり、クリーニングブラシにはファーブラシ、マグファーブラシを始めとする公知のものが用いられる。
【０１８２】
電子写真感光体に正（負）帯電を施し、画像露光を行うと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。かかる現像手段には、公知の方法が適用されるし、また、除電手段にも公知の方法が用いられる。
【０１８３】
トナーはカラー化が進み、シアン、マゼンタ、イエローからなるか、これらにブラックトナーを加えたものからなる。これらトナーは一般にトナー補給時に流動性が要求されるため、シリカ、酸化チタンなどの流動化剤が添加されるのが好ましい。
【０１８４】
図６には、本発明による電子写真プロセス、装置の別の例を示す。感光体２１は導電性支持体上に少なくとも最表面層に少なくともトリアリールアミン構造を有しかつ主鎖にソフトセグメントを有する高分子電荷輸送物質とフィラーを含有してなる感光層が設けられたベルト状のものである。このベルト状感光体は駆動ローラ２２ａ、２２ｂにより駆動、支持され、帯電器２３による帯電、光源２４による像露光、現像（図示せず）、帯電器２５を用いる転写、光源２６によるクリーニング前露光、ブラシ２７によるクリーニング、光源２８による除電が繰返し行なわれる。図５においては、感光体２１（勿論この場合は支持体が透光性である）に支持体側よりクリーニング前露光の光照射が行なわれる。尚、ベルト感光体と駆動、支持ローラとが一体で、装置への脱着が自在にできるようにユニット化することも可能である。
【０１８５】
図７には本発明で用いられるプロセスカートリッジの一例を示す。感光体１の周辺には帯電手段として帯電ローラー３、感光体表面に現像材を適量供給する現像ユニット６、画像転写後に感光体表面をクリーニングする手段として、ブレードを備えたクリーニングユニット１６が一体に組み込まれている。このプロセスカートリッジに搭載される感光体１は、導電性支持体上に少なくとも感光層が設けられ、最表面層に少なくともトリアリールアミン構造を有しかつ主鎖にソフトセグメントを有する高分子電荷輸送物質とフィラーを含有してなる。このカートリッジは光書きこみ手段、転写手段、、除電手段、定着手段、記録紙の搬送手段などの画像形成に必要な手段を具備した画像形成装置に着脱自在に取り扱い可能なように形成されている。
【実施例】
【０１８６】
以下実施例で本発明を説明するが、本発明は本実施例により制限されるものではない。ここでの部、％は重量基準である。
（製造例１）
〔感光層１用塗工液の調整〕
下記構造の電荷発生物質  ２２部
【０１８７】
【化１０５】
0003883097.tif 000091
シクロヘキサノン  ４００部
を１５ｃｍボールミルポットに仕込み、φ１０ｍｍのジルコニアメディアを用いて４８時間ボールミルし、その後シクロヘキサノン５００部を加えミルベースを調製した（分散液１）。次いで、下記組成からなる溶液を調製し、この溶液２００部と１００部の上記分散液１を混合攪拌して感光層１用塗工液を調製した。
テトラヒドロフラン（以下ＴＨＦという）  ６６０部
具体例化合物Ｉ−１（Ｃ１４００、帝人化成社製）  １００部
具体例化合物ＩＩ−２  ７０部
ポリエチレングリコール（イオネットＭＣ１４００、三洋化成社製）  ３部
シリコーンオイル（ＫＦ５０、信越化学社製）  ０．０１部
〔感光層２用塗工液の調整〕下記調合液をジルコニアメディアを用いて振動ミル２時間行い、分散液２を調製した。更に、この分散液をテトラヒドロフラン１００部で希釈して感光層２用塗工液を得た。
酸化チタン（ＣＲ９７、石原産業社製）  １．５部
前記分散液１  ２０部
具体例化合物ＩＩＩ−９
（共重合比率重量１：１重量、ポリスチレン換算分子量Ｍｗ１２６０００）のシクロヘキサノン（以下アノンという）：ＴＨＦ（１：１部）５％溶液混合溶媒溶液  ８０部
具体例化合物ＩＩ−２  １部
〔感光体の作製〕φ３０ｍｍアルミニウムシリンダー上にポリアミド樹脂（ＣＭ８０００、東レ社製）１０部、メタノール２２０部、ｎ−ブタノール１００部からなる溶液を５ｍｍ／ｓｅｃで浸漬塗工し、１００℃で１０分間乾燥して、０．３μｍの下引き層を設けた。次いで上記感光層１用塗工液を浸漬塗工し、１３０℃で３０分間乾燥し、膜厚２０μｍの感光層１を得た。更に、感光層１上に、前記感光層２用塗工液をスプレー法で塗工し、１３０℃３０分間乾燥して５μｍの感光層２を設け、電子写真感光体を形成した。
【０１８８】
（比較例１）前記感光層２を設けない以外は製造例１と同様にして感光体を作製した。
【０１８９】
（比較例２）
〔感光層２用塗工液の調整〕振動ミルで２時間の分散を行い、下記組成の感光層２用塗工液（フィラー未含有）を調製した。
具体例化合物ＩＩＩ−１１（共重合比率重量１：１重量、ポリスチレン換算分子量Ｍｗ１３５０００）製造例１で調製した分散液１  １２．５部
ジクロルメタン  １５０部
〔感光体の作製〕製造例１と同様に感光層１を設けた上に、前記感光層２用塗工液をリングコート法で塗工し、５μｍの感光層２を設けた以外は製造例１と同様にして感光体を作製した。
【０１９０】
（比較例３）製造例１の感光層２用塗工液の高分子電荷輸送物質を具体例化合物ＩＩＩ−９の代わりに下記構造の化合物に変えた以外は製造例１と同様にして感光体を作成した。
【０１９１】
【化１０６】
0003883097.tif 000092
上記比較例１〜３で作製した感光体を図７に示したプロセスカートリッジに装着し、リコー社製イマジオＭＦ２００複写機で１万枚の耐久試験を行った。この時、図７のローラーチャージャーの帯電極性を正帯電に変更し、現像剤を正極性に帯電したトナー（本発明の耐久試験に使用したトナーは断らないかぎり、ポリエステル樹脂９３．４５％、銅フタロシアニン５％、シリカ０．７％、酸化チタン０．８５％で構成された平均粒径７μｍのシアントナーを使用した）とキャリアーからなる２成分現像剤に変更した。露光光源は６５５ｎｍのレーザー光を用いた。試験結果を表１に示す。なお、帯電電位（暗部電位、ＶＤ）は８００Ｖ、明部電位（ＶＬ）は１００Ｖになるように初期設定した。表１中のΔＶＤ、ΔＶＬは初期と１万枚後の電位の変化量である。また、膜厚は渦電流式膜厚計フィシャー社製フィシャーコープＭＭＳで測定した。
【０１９２】
【表１】
0003883097.tif 000093
表１にみられるように、最表面にフィラーを含有しない感光体（比較例１、２）はＶＤ、ＶＬの変動が大きく、摩耗量が大きい。また１万枚後の画像は白スジ、黒スジが発生した。更に、比較例３で分かる如く、ソフトセグメントのない高分子電荷輸送物質を用いた感光体はクラックが発生し易い。
【０１９３】
（実施例１）φ３０ｍｍアルミニウムシリンダー上に、下記組成の下引き層用塗工液、電荷発生層用塗工液、電荷輸送層１用塗工液を順次、塗布乾燥することにより、３．５μｍの下引き層、０．２μｍの電荷発生層、２０μｍの電荷輸送層１を形成した。更に、その上に下記組成の電荷輸送層２用塗工液をスプレー法で塗工して、３μｍの電荷輸送層２を設け本発明の感光体を作成した。
【０１９４】
〔下引き層用塗工液〕下記組成をボールミルで２４時間分散して調製した。
アルキッド樹脂（ベッコゾール、１３０７−６０−ＥＬ、
大日本インキ化学工業社製）  ６部
メラミン樹脂（スーパーベッカミン、Ｇ−８２１−６０、
大日本インキ化学工業社製）  ４部
酸化チタン（ＣＲＥＬ、石原産業社製）  ４０部
メチルエチルケトン  ２００部
〔電荷発生層用塗工液〕下記組成をボールミルで２４時間分散して調製した。
オキソチタニウムフタロシアニン顔料  ２部
ポリビニルブチラール（ＵＣＣ：ＸＹＨＬ）  ０．２部
テトラヒドロフラン  ５０部
〔電荷輸送層１用塗工液〕下記組成を溶解し調製した。
ポリスチレン（ＨＲＭ、デンカ社製）  １２部
具体例化合物ＩＩ−２  １２部
ジクロルメタン  ９０部
１％シリコーンオイル（ＫＦ５０、信越シリコーン社製）
ジクロルメタン溶液  １部
〔電荷輸送層２用塗工液〕下記組成をジルコニアビーズを用い、振動ミルを２時間行い調製した。
具体例化合物ＩＩＩ−１２（共重合比率重量１：１重量、ポリスチレン換算分子量Ｍｗ１５万）  ５部
アルミナ（スミコランダムＡＡ０３、住友化学社製）  １．５部
アノン  １００部
ＴＨＦ  １００部
（製造例２）実施例１と同様に下引き層、電荷発生層を設けた上に、下記組成の電荷輸送層１用塗工液を浸漬法で塗工し、２０μｍの電荷輸送層１を設けた。更に下記組成の電荷輸送層２塗工液をスプレー法により塗工して、３μｍの電荷輸送層２を設け、本発明の感光体を作成した。
【０１９５】
〔電荷輸送層１用塗工液〕
アクリル樹脂（ＢＲ８８、三菱レーヨン社製）  １５部
下記構造の低分子電荷輸送物質  １５部
【０１９６】
【化１０７】
0003883097.tif 000094
ジクロルメタン  １２０部
１％シリコーンオイル（ＫＦ５０、信越シリコーン社製）
ジクロルメタン溶液  １部
〔電荷輸送層２用塗工液〕
具体例化合物ＩＩＩ−１４（共重合比率重量１：１重量、ポリスチレン換算分子量Ｍｗ１８００００）  ５部
酸化チタン（ＣＲ９７、石原産業社製）  １．５部
アノン  １００部
ＴＨＦ  １００部
（比較例４）実施例１において、電荷輸送層１を２３μｍ厚とし、電荷輸送層２を設けないものとして感光体を作成した。
【０１９７】
（比較例５）製造例２において、電荷輸送層１を２３μｍ厚とし、電荷輸送層２を設けないものとして感光体を作成した。
【０１９８】
（比較例６）実施例１同様にして下引き層、電荷発生層、電荷輸送層１を設けた上に、電荷輸送層２の代わりに、具体例化合物Ｉ−３をＴＨＦ：アノン（１：１重量）の４％溶液をスプレー法で３μｍの層を設け、最上層にフィラーおよび電荷輸送物質を含有しない表面層を設けて感光体を作成した。
【０１９９】
上記実施例１及び比較例４〜６の感光体を図７に示したプロセスカートリッジに装填し、リコー社製イマジオＭＦ２００複写機で５万枚の耐久試験を行った。帯電極性は負帯電で行った。露光光源は７８０ｎｍのレーザー光を用いた。試験結果を表２に示す。なお、初期暗部電位（ＶＤ）を−８００Ｖ、初期明部電位（ＶＬ）を−１００Ｖにした。表中のΔＶＤ、ΔＶＬは初期電位からの変化量であり、それぞれ以下のように求めた。
ΔＶＤ＝｜ＶＤ（５万枚時）｜−｜ＶＤ（初期）｜、
ΔＶＬ＝｜ＶＬ（５万枚時）｜−｜ＶＬ（初期）｜
【０２００】
【表２】
0003883097.tif 000095
表２にみられるとおりの結果から、最上層にフィラーを含有する電荷輸送層を設けた感光体は、繰り返し使用においても摩耗量が少なく、暗部電位、明部電位の変化も少なく、また５万枚後画像の画質も良好であった。一方、フィラーを含有する電荷輸送層のない感光体（比較例４、５）は摩耗量が大きく、それによる高画質の維持ができないことがわかる。また比較例６のように、電荷輸送物質を含有しない表面層（樹脂のみから構成された表面層）では残留電位が高く、初期から光減衰が−１００Ｖまで達せず、実機では試験ができなかった。
【０２０１】
（実施例２）実施例１と同様に下引き層、電荷発生層を設けた上に下記組成の電荷輸送層１用塗工液を浸漬法で塗工し、２０μｍの電荷輸送層１を設け、更に下記組成の電荷輸送層２用塗工液をスプレー法で塗工し、３μｍの電荷輸送層２を設けて本発明の感光体を作成した。
【０２０２】
〔電荷輸送層１用塗工液〕
具体例化合物Ｉ−１（Ｋ１３００、帝人化成社製）  １５部
具体例化合物ＩＩ−２  １５部
ジクロルメタン  １２０部
１％シリコーンオイル（ＫＦ５０、信越シリコーン社製）
ジクロルメタン溶液  ５部
〔電荷輸送層２用塗工液〕
具体例化合物ＩＩＩ−２４（共重合比率重量１：１重量、ポリスチレン換算分子量Ｍｗ１９００００）  ５部
アルミナ（スミコランダムＡＡ０３、住友化学社製）  １．５部
アノン  １００部
ＴＨＦ  １００部
（実施例３〜５）実施例２と同様に下引き層、電荷発生層、電荷輸送層１を設けた上に、表３に示した高分子電荷輸送物質およびフィラーを用い、実施例２と同様にフィラーを分散し、スプレー法で３μｍの電荷輸送層２を設けて本発明の感光体を作製した。
【０２０３】
【表３】
0003883097.tif 000096
（比較例７）実施例２で電荷輸送層２を設けない以外は実施例２と同様にして感光体を作成した。
【０２０４】
（比較例８）実施例３の電荷輸送層２に含有される高分子電荷輸送物質を具体例化合物ＩＩＩ−１０の代わりに下記構造の化合物に変えた以外は実施例３と同様にして感光体を作製した。
【０２０５】
【化１０８】
0003883097.tif 000097
（比較例９）実施例５の電荷輸送層２に含有される高分子電荷輸送物質を具体例化合物ＩＩＩ−２２の代わりに下記構造の化合物に変えた以外は実施例５と同様にして感光体を作製した。
【０２０６】
【化１０９】
0003883097.tif 000098
上記実施例２〜５及び比較例７〜９の感光体を実施例１と同様にして耐久試験を行った。結果を表４に示した。尚、ΔＶＤ、ΔＶＬは表２の場合と同様にして求めた。
【０２０７】
【表４】
0003883097.tif 000099
表４にみられるとおり、実施例２〜５では摩耗量が少なく安定した画像が得られた。一方、フィラー層のない感光体（比較例７）は摩耗量が多く、地汚れが発生した。また、ソフトセグメントのない高分子電荷輸送物質を用いた場合（比較例８、９）は黒ポチが発生し易く感光体寿命が短くなる。
【０２０８】
（実施例６）実施例２と同様に下引き層、電荷発生層、電荷輸送層１を設けた上に、下記組成の電荷輸送層２塗工液をリング塗工、乾燥して３μｍの電荷輸送層２を設けて本発明の感光体を作製した。
【０２０９】
〔電荷輸送層２用塗工液〕
具体例化合物ＩＩＩ−１２（共重合比率重量１：１重量、ポリスチレン換算分子量Ｍｗ１５万）  ０．８部
アルミナ（ＡＡ０３、住友化学社製）  ０．３部
ジクロルメタン  ３０部
（実施例７〜１２）実施例６と同様に下引き層、電荷発生層、電荷輸送層１を設けた。更にその上に、下記表５に記載の材料から構成される３μｍの電荷輸送層２を設けて本発明の感光体を作製した。
【０２１０】
【表５】
0003883097.tif 000100
（比較例１０）実施例６において具体例化合物ＩＩＩ−１２を０．８部、ジクロルメタン３０部の樹脂溶液をリング塗工して電荷輸送層２（フィラー未含有）を設けた以外は同様にして感光体を作製した。
【０２１１】
（比較例１１）実施例６と同様に下引き層、電荷発生層、電荷輸送層１を設けた上に下記組成の電荷輸送層２用塗工液をリング塗工して３μｍの電荷輸送層２を設けて感光体を作成した。
【０２１２】
〔電荷輸送層２用塗工液〕下記組成物を振動ミルで２時間分散し、電荷輸送層２用塗工液を調整した。
ポリメチルフェニルシラン（ポリスチレン換算分子量
Ｍｗ１６００００）  ０．８部、
アルミナ（ＡＡ０３、住友化学社製）  ０．３部
ＴＨＦ  ２０部
（比較例１２）実施例６と同様に下引き層、電荷発生層、電荷輸送層１を設けた上に下記組成の電荷輸送層２用塗工液をリング塗工して３μｍの電荷輸送層２を設けて感光体を作成した。
【０２１３】
〔電荷輸送層２用塗工液〕下記組成物を振動ミルで２時間分散し、電荷輸送層２用塗工液を調整した。
【０２１４】
【化１１０】
0003883097.tif 000101
（ポリスチレン換算分子量Ｍｗ２４００００）  ０．８部
アルミナ（ＡＡ０３、住友化学社製）  ０．３部
ＴＨＦ  ２０部
上記実施例６〜１２及び比較例１０〜１２の感光体を実施例１と同様にして耐久試験を行った。結果を表６に示した。尚、ΔＶＤ、ΔＶＬは表２の場合と同様にして求めた。
【０２１５】
【表６】
0003883097.tif 000102
表６にみられるとおり、実施例６〜１２で作製した感光体を用いた場合は、５万枚耐久試験でも摩耗量が少なく、鮮明な画像であった。比較例のフィラーが含有しないもの（比較例１０）は摩耗量が大きい。また高分子電荷輸送物質であるポリメチルフェニルシランを用いた場合（比較例１１）には、電荷輸送層が部分剥離し、接着性、膜質に問題があった。また、ソフトセグメントを有しない高分子電荷輸送物質を用いた場合（比較例１２）には、クラックが発生し、異常画像が発生した。
【０２１６】
（実施例１３）実施例１と同様にして下引き層、電荷発生層を設けた上に下記組成の電荷輸送層１用塗工液を塗布、乾燥して、２０μｍの電荷輸送層１を設けた。更にその上に下記組成の電荷輸送層２用塗工液をリング塗工、乾燥して、３μｍの電荷輸送層２を設け、本発明の感光体を作製した。
【０２１７】
〔電荷輸送層１用塗工液〕
具体例化合物ＩＩＩ−３３（Ｍｗ１２００００）  ５部
ジクロルメタン  ３０部
１％シリコーンオイルジクロルメタン溶液  ０．１部
〔電荷輸送層２用塗工液〕
具体例化合物ＩＩＩ−３３（共重合比率重量１：１重量、ポリスチレン換算分子量Ｍｗ１２００００）  ０．８部
シリカ（ＫＭＰＸ１００、信越化学社製）  ０．２部
ジクロルメタン  ３０部
（実施例１４）実施例１と同様にして下引き層、電荷発生層を設けた。その上に、下記表７に記載の材料から構成される２０μｍの電荷輸送層１および３μｍの電荷輸送層２を設け、本発明の感光体を作製した。
【０２１８】
【表７】
0003883097.tif 000103
（比較例１３）実施例１と同様にして下引き層、電荷発生層を設け、その上に実施例１３の電荷輸送層１を設けた。更に、実施例１３の電荷輸送層２の代わりに、具体例化合物ＩＩＩ−１２共重合比率重量１：１重量、ポリスチレン換算分子量Ｍｗ１６万からなる３μｍの電荷輸送層２（フィラー未含有）の樹脂層３μｍを設けて感光体を作製した。
【０２１９】
（実施例１５）実施例１２と同様に下引き層、電荷発生層、電荷輸送層１を設けた。更にその上に下記組成からなる電荷輸送層２用塗工液をリング塗工で塗工し、３μｍの電荷輸送層２を設けて本発明の感光体を作製した。
【０２２０】
〔電荷輸送層２用塗工液〕
具体例化合物ＩＩＩ−３３（共重合比率重量１：１重量、ポリスチレン換算分子量Ｍｗ１２００００）  ０．５部
シリカ（ＫＭＰＸ１００、信越化学社製）  ０．５部
ジクロルメタン  ３０部
（実施例１６）実施例１２と同様に下引き層、電荷発生層、電荷輸送層１を設けた。更にその上に下記組成からなる電荷輸送層２用塗工液をリング塗工で塗工し、３μｍの電荷輸送層２を設けて本発明の感光体を作製した。
【０２２１】
〔電荷輸送層２用塗工液〕
具体例化合物ＩＩＩ−３３（共重合比率重量１：１重量、ポリスチレン換算分子量Ｍｗ１２００００）  ０．９５部
シリカ（ＫＭＰＸ１００ 信越化学社製）  ０．０５部
ジクロルメタン  ３０部
上記実施例１３〜１６及び比較例１３の感光体を実施例１と同様にして耐久試験を行った。結果を表８に示した。尚、ΔＶＤ、ΔＶＬは表２の場合と同様にして求めた。
【０２２２】
【表８】
0003883097.tif 000104
表８にみられるとおり、最上層にフィラーを含有した電荷輸送層２を設けた感光体（実施例１３、１４）は摩耗量が少なく安定した画質が得られた。しかし高分子電荷輸送物質のみから構成される電荷輸送層２（フィラー未含有）では摩耗量が多く、部分的に黒ポチが発生した。また、電荷輸送層２中のフィラー量が多いと感度劣化、感光体表面が凹凸があり、クリーニング性悪化させた。逆にフィラーが５％以下であるると摩耗量が大きいことが分かる。
【０２２３】
（実施例１７）支持体をアルミニウムシリンダーから電鋳法で作製した厚さ３０μｍ、周長１８０ｍｍ、ベルト幅３４０ｍｍの円筒状ニッケル製ベルトに代えた以外は実施例３と同様の下引き層、電荷発生層、電荷輸送層１、電荷輸送層２を設けて、エンドレスベルト状感光体を作製した。
【０２２４】
（実施例１８）支持体をアルミニウムシリンダーから電鋳法で作成した厚さ３０μｍ、周長１８０ｍｍ、ベルト幅３４０ｍｍの円筒状ニッケルベルトに代えた以外は実施例５と同様の下引き層、電荷発生層、電荷輸送層１、電荷輸送層２を設けて、エンドレスベルト状感光体を作製した。
【０２２５】
（比較例１４）支持体をアルミニウムシリンダーから電鋳法で作成した厚さ３０μｍ、周長１８０ｍｍ、ベルト幅３４０ｍｍの円筒状ニッケルベルトに代えた以外は比較例８と同様の下引き層、電荷発生層、電荷輸送層１、電荷輸送層２を設けて、エンドレスベルト状感光体を作製した。
【０２２６】
（比較例１５）支持体をアルミニウムシリンダーから電鋳法で作成した厚さ３０μｍ、周長１８０ｍｍ、ベルト幅３４０ｍｍの円筒状ニッケルベルトに代えた以外は比較例９と同様の下引き層、電荷発生層、電荷輸送層１、電荷輸送層２を設けて、エンドレスベルト状感光体を作製した。
【０２２７】
実施例１７、１８、比較例１４、１５のエンドレスベルト状感光体を図６記載の画像形成装置で画像評価を行った。その際、エンドレスベルト感光体は直径２０ｍｍの２本の駆動ローラーで、支持駆動され、２本のローラーと感光体は一体で電子写真装置から着脱できるようユニット化された（以降、感光体マガジンと記す）。書き込光源は６３５ｎｍ発振のレーザーを用い、感光体表面電位は―８００Ｖ、全面露光時の露光部電位は−１００Ｖに初期設定した。現像は、負帯電トナーとキャリアーからなる２成分現像剤を用いて反転現像を行った。結果を表９に示す。
【０２２８】
評価項目は以下の如くである。
１）常温常湿（２２−２５℃、４０−６０％ＲＨ）環境下で５００００枚の画像評価、
２）感光体マガジンを常温常湿環境下に１ヶ月放置後、感光体の耐クラック性評価、及び画像評価、
３）感光体マガジンを３０℃、８５％環境下に２週間放置後、感光体の耐クラック性評価、及び画像評価。
【０２２９】
【表９】
0003883097.tif 000105
表９にみられるとおり、本発明のエンドレスベルト状感光体は５万枚の画像形成テスト、保存テストにおいてもクラック発生がなく良好な画像が得られたが、ソフトセグメントを有さない高分子電荷輸送物質を用いた場合は黒ポチが発生し、保存テストでクラックが発生し易く十分な耐久性が発現されない。
【発明の効果】
【０２３０】
（１）請求項１の発明によれば、感光層が少なくとも電荷発生物質を含有する電荷発生層と電荷輸送層からなり、該電荷輸送層がトリアリールアミン構造を有し且つ主鎖にソフトセグメントを有している高分子電荷輸送物質およびシリカ、アルミナから選ばれる少なくとも１種のフィラーを含有し、かつ、該電荷輸送層の導電性基体側より最も離れた表面側の該フィラー含有率が高いことを特徴とする本発明の電子写真感光体は、フィラーとして電気絶縁性の高い無機フィラー、特に、シリカ、アルミナを用いることにより、高画質が得られる感光体が提供され、従来の感光体に比べて耐摩耗性に優れ、電位変動が少なく黒ポチなどの点状画像欠陥の発生もなく、更には、繰り返し使用時や、常温湿環境のみならず、高温高湿環境下において保存してもクラック発生のないタフな感光体が提供される。
【０２３１】
（２）請求項２の発明によれば、感光層の導電性基体側より最も離れた表面側のフィラー含有率を高くしたことにより、さらに耐摩耗性の向上した感光体が提供できる。
【０２３２】
（３）請求項３の発明によれば、積層型感光体の電荷輸送層を低分子電荷輸送物質およびバインダー樹脂を含有する層と、トリアリールアミン構造を有し且つ主鎖にソフトセグメントを有している高分子電荷輸送物質およびフィラーを含有する層とで構成され、感光層の導電性基体側より最も離れた表面側のフィラー含有率が高くなっているため、さらに耐摩耗性の向上した感光体が提供できる。
【０２３３】
（４）請求項４の発明によれば、請求項３の上記低分子電荷輸送物質として一般式（１）で表わされる化合物を用いたことにより、感光特性にすぐれた感光体が提供できる。
【０２３４】
（５）請求項５の発明によれば、請求項３のバインダー樹脂としてポリカーボネートを用いたことにより、フィルム性の良好な感光層を有する感光体が提供できる。
【０２３５】
（６）請求項６の発明によれば、バインダー樹脂を一般式（２）又は（３）で表わされる化合物にすることで、フィルム性のより良好な感光層を有する感光体が提供できる。
【０２３６】
（７）請求項７の発明によれば、積層型感光体を高分子電荷輸送物質を含有する層と、トリアリールアミン構造を有し且つ主鎖にソフトセグメントを有している高分子電荷輸送物質およびフィラーを含有する層とで構成し、感光層の導電性基体側より最も離れた表面側のフィラー含有率が高くなっているため、さらに耐摩耗性の向上した感光体が得られる。
【０２３７】
（８）請求項８の発明によれば、トリアリールアミン構造を有し且つ主鎖にソフトセグメントを有している高分子電荷輸送物質として一般式（４）〜（１３）で表わされる化合物のいずれかを用いたことにより、より画像欠陥のない繰り返し特性に優れた感光体が提供される。
【０２３８】
（９）請求項９の発明によれば、トリアリールアミン構造を有し且つ主鎖にソフトセグメントを有している高分子電荷輸送物質とフィラーを含有する層のフィラー含有量を５〜４０重量％にしたことにより、耐摩耗性にすぐれ、地汚れや感度低下による画像劣化を生じさせない感光体が提供される。
【０２３９】
（１０）請求項１０の発明によれば、フィラーの体積平均粒径を０．０５〜１．０μｍとしたことにより、トリアリールアミン構造を有し且つ主鎖にソフトセグメントを有している高分子電荷輸送物質への分散が良好に行われ、すぐれた表面を有する感光体が提供される。
【０２４０】
（１１）請求項１１の発明によれば、導電性基体と感光層との間に下引き層を設けたことにより、感光層の塗工性が改善され、残留電位が低減される感光体が提供される。
【０２４１】
（１２）請求項１３の発明によれば、上記本発明の感光体を用いて高画質な画像を安定して供給できる画像形成装置が提供される。
【０２４２】
（１３）請求項１４の発明によれば、上記本発明の感光体と帯電手段、現像手段、クリーニング手段より選ばれる少なくとも一つの手段を一体に支持し、画像形成装置本体に着脱自在である高寿命なプロセスカートリッジが提供される。
【図面の簡単な説明】
【０２４３】
【図１】本発明の電子写真感光体の断面図である。
【図２】本発明の他の電子写真感光体の断面図である。
【図３】本発明の他の電子写真感光体の断面図である。
【図４】本発明の他の電子写真感光体の断面図である。
【図５】本発明の電子写真プロセス及び電子写真装置を説明するための概略図である。
【図６】本発明の電子写真プロセス及び電子写真装置を説明するための他の概略図である。
【図７】本発明で用いられるプロセスカートリッジの一例を示す概略図である。
【符号の説明】
【０２４４】
３１  導電性支持体
３３  感光層
３５  電荷発生層
３７  電荷輸送層
３７−１  低分子電荷輸送物質およびバインダー樹脂を主成分とする電荷輸送層
３７−２  トリアリールアミン構造を有しかつ主鎖にソフトセグメントを有している高分子電荷輸送物質及びフィラーを含有する電荷輸送層
【図１】
0003883097.tif 000121
【図２】
0003883097.tif 000122
【図３】
0003883097.tif 000123
【図４】
0003883097.tif 000124
【図５】
0003883097.tif 000125
【図６】
0003883097.tif 000126
【図７】
0003883097.tif 000127